(57)【要約】【課題】本発明は、高級な外観、物性に優れ、ソフトでしなやかな風合い、さらには表面のドライタッチ、キシミ感をあわせもつ皮革様シート状物、その製造方法、並びにそれを用いてなる内装材、衣料用資材、工業用資材及び研磨布を提供する。【解決手段】平均単繊維繊度が０．００１ｄｔｅｘ以上０．５ｄｔｅｘ以下の極細繊維からなる不織布に弾性重合体を含有した皮革様シート状物であって、該極細繊維表面に凹凸を有し、該凹凸の繊維円周方向における凹部の平均幅が０．０５μｍ以上１．０μｍ以下であることを特徴とする皮革様シート状物。【選択図】なし【特許請求の範囲】
【請求項１】
平均単繊維繊度が０．００１ｄｔｅｘ以上０．５ｄｔｅｘ以下の極細繊維からなる不織布に弾性重合体を含有した皮革様シート状物であって、該極細繊維表面に凹凸を有し、該凹凸の繊維円周方向における凹部の平均幅が０．０５μｍ以上１．０μｍ以下であることを特徴とする皮革様シート状物。
【請求項２】
該極細繊維が０．０２０μｍ以上０．１００μｍ以下の平均一次粒子径を有するシリカを該極細繊維に対して０．３〜５．０重量％含有していることを特徴とする請求項１に記載の皮革様シート状物。
【請求項３】
スティックスリップ曲線の応力変化Δｆが１０ｇ以上、８０ｇ以下であり、かつ１インチ（２．５４ｃｍ）あたりのスティックスリップ回数が２５〜５０個／インチ（２．５４ｃｍ）であることを特徴とする請求項１または２記載の皮革様シート状物。
【請求項４】
請求項１〜３のいずれかに記載のシート状物の製造方法であって、次の（１）〜（４）の工程を含むことを特徴とするシート状物の製造方法。
（１）シリカを添加した高分子物質と、該高分子物質とアルカリ水溶液に対する相溶性の異なる少なくとも１種類以上の高分子物質の組み合わせとからなる極細発生型繊維の不織布からシートを作成する工程。
（２）シートを溶解剤若しくは分解剤で処理して極細繊維を発現せしめる工程。
（３）シートをアルカリ水溶液で処理して、凹凸を発現せしめる工程。
（４）シートに弾性重合体を付与し、凝固する工程。
【請求項５】
請求項１〜３のいずれかに記載の皮革様シート状物を表皮材とすることを特徴とする内装用資材。
【請求項６】
請求項１〜３のいずれかに記載の皮革様シート状物を表皮材とすることを特徴とする衣料用資材。
【請求項７】
請求項１〜３のいずれかに記載の皮革様シート状物を表皮材とすることを特徴とする工業用資材。
【請求項８】
請求項１〜３のいずれかに記載の皮革様シート状物を含むこと特徴とする研磨布。
【発明の詳細な説明】
【技術分野】
【０００１】
本発明は、高級な外観、物性に優れ、ソフトでしなやかな風合い、さらには表面のドライタッチ、キシミ感をあわせもつ皮革様シート状物、その製造方法、並びにそれを用いてなる内装材、衣料用資材、工業用資材及び研磨布に関するものである。
【背景技術】
【０００２】
主として極細繊維とポリウレタンからなる皮革様シート状物は優れた特徴を有しており、種々の用途に広く利用されている。とりわけポリエステル系極細繊維を用いた皮革様シート状物は耐光性に優れるため、衣料や椅子張り、自動車内装材用途等にその使用が年々広がってきた。
【０００３】
皮革様シート状物の分野では、高品質化が要求され、外観（スエード感、ピリング）、風合い（柔軟な手触り）、発色性（色の鮮明さ、濃度感）等の感性面での要求をすべて高いレベルで満足するような高品質のものが求められており、これを解決すべく種々の提案がなされてきた。
【０００４】
例えば、高級な外観や柔軟でしなやかな風合いの皮革様シート状物を得るために、皮革様シート状物を構成している繊維を極細化する方法が一般に用いられているが、繊維を単に極細化していくと、細くなるにつれてよりくすんだ白っぽい色にしか染色できないので、外観や風合いがいくら優れていても発色性の点で劣るという欠点を有している。
【０００５】
このような皮革様シート状物の発色性改良については、特許文献１でスエード調人工皮革の立毛表面に易染性樹脂を付与して染色することが提案されており、また特許文献２ではアルカリの存在下で還元されて水溶性となる染料で染色し、酸化して染料を固着する染色法も提案されている。しかしながら、上記の特許文献に記載されているような発色性の改良方法は、発色性自体は改良できるものの、外観や触感、風合いを低下させるものであった。
【０００６】
特許文献３では、風合いが柔軟で、抗ピル性を有するスエード調人工皮革について提案がされている。該文献ではピリング性向上のために極細繊維にシリカを添加している。しかしながら、ポリエステル繊維の表面には凹凸がほとんどないため、高品質なドライタッチ、天然繊維、特に絹においてみられるキシミ感に代表される蝕感等を得ることができなかった。さらには、上品な光沢感に関する言及も全くなかった。
【０００７】
また、ポリプロピレンテレフタレート繊維やポリブチレンテレフタレート繊維、ナイロン繊維を極細繊維として使用することで、耐候性に優れたソフトでかつしなやかな風合いの皮革様シート状物が得られるが、いずれも単に繊維化するだけではキシミ感をえることはできなかった。
【０００８】
その他、微細な凹凸を繊維表面に形成される技術が、特許文献４、特許文献５等で多数提案されているが、いずれも発色性は向上するものの高質感のドライタッチ感、光沢感はほとんど認められなかった。
【０００９】
上記のように、表面のドライタッチ、柔軟でしなやかな風合い、キシミ感をあわせもち、かつ上品な光沢感を有する皮革様シート状物はこれまでに提供できていなかった。
【００１０】
一方、研磨布の分野では、特に磁気記録ディスクに用いるアルミニウム合金基板およびガラス基板を超高精度の仕上げでテクスチャー加工を施す際に好適に用いられるが、ハードディスクの電磁変換特性を向上させるためには、ディスク基板の表面粗さを極小化し、且つスクラッチを抑制し、さらにシャープなテクスチャー痕を線密度が高い状態で形成させる必要がある。基板の線密度は基板表面のラインデンシティという指標で評価できる。
【００１１】
この課題に対し、研磨布の砥粒の把持性を向上させることが有効であると考えられている。砥粒の把持性を向上させることにより、砥粒が基板表面に強く押し付けられることができ、基板表面に鋭利な溝が形成され、それにより高いラインデンシティを得ることができるからである。そして、砥粒の把持性を向上させるためには、繊維表面に凹凸を付与し、該溝部分で砥粒を把持する方法が考えられる。
【００１２】
例えば特許文献６では織物の繊維表面に溝を有する研磨用テープが開示されている。しかし該繊維は１ｄｔｅｘ程度の太繊度品であり、また該溝部分は開口幅が０．６〜３μｍ、深さが０．６〜２μｍ程度と非常に大きい為、砥粒が凹部分に数個凝集することによるスクラッチの増加が懸念される。加えて、近年の研磨布に求められる０．５ｄｔｅｘ以下の極細繊維を得ることは凸部の合流などが発生するため、困難であった。
【特許文献１】特開昭５０−１３５３３１号公報
【特許文献２】特開平７−１７３７７８号公報
【特許文献３】特開２００４−３３９６１７号公報
【特許文献４】特開昭５５−１０７５１２号公報
【特許文献５】特開昭５５−１０７５４４号公報
【特許文献６】特開２００３−２２５８５６号公報
【発明の開示】
【発明が解決しようとする課題】
【００１３】
本発明は、高級な外観、物性に優れ、さらには表面のドライタッチ、ソフトでしなやかな風合い、キシミ感をあわせもつ皮革様シート状物、その製造方法、並びにそれを用いてなる内装材、衣料用資材、工業用資材及び研磨布に関するものである。
【課題を解決するための手段】
【００１４】
すなわち、本発明の皮革様シート状物は、「平均単繊維繊度が０．００１ｄｔｅｘ以上０．５ｄｔｅｘ以下の極細繊維からなる不織布に弾性重合体を含有した皮革様シート状物であって、該極細繊維表面に凹凸を有し、該凹凸の繊維円周方向における凹部の平均幅が０．０５μｍ以上１．０μｍ以下であることを特徴とする皮革様シート状物」である。
【００１５】
また、本発明の皮革様シート状物は、「前記の皮革様シート状物の製造方法であって、次の（１）〜（４）の工程を含むことを特徴とする皮革様シート状物の製造方法。
（１）シリカを添加した高分子物質と該高分子物質とアルカリ水溶液に対する相溶性の異なる少なくとも１種類以上の高分子物質の組み合わせからなる極細発生型繊維の不織布からシートを作成する工程。
（２）シートを溶解剤若しくは分解剤で処理して極細繊維を発現せしめる工程。
（３）シートをアルカリ水溶液で処理して、微細凹凸を発現せしめる工程。
（４）シートに弾性重合体を付与し、凝固する工程。」である。
【発明の効果】
【００１６】
本発明によれば、外観、風合い、物性に優れた皮革様シート状物、並びにそれを用いてなる内装材、衣料用資材、工業用資材及び研磨布を得ることができる。
【発明を実施するための最良の形態】
【００１７】
本発明の皮革様シート状物は、平均単繊維繊度が０．００１ｄｔｅｘ以上０．５ｄｔｅｘ以下の極細繊維からなる不織布に弾性重合体を含有した皮革様シート状物である。
【００１８】
ここでいう皮革様シート状物とは、天然皮革のようなスエード、ヌバック、銀面等の優れた表面外観を有してなるものであり、好ましくはスエードやヌバックといった立毛調の外観において、滑らかなタッチと優れたライティングエフェクトを有するものである。
【００１９】
本発明の皮革様シート状物を構成する不織布を構成する極細繊維としては、ポリエチレンテレフタレート、ポリブチレンテレフタレート、ポリトリメチレンテレフタレート、ポリエチレン−２，６−ナフタレンジカルボキシレートなどのポリエステルなどの各種合成繊維を用いることができる。中でも、強度、寸法安定性、耐光性、染色性の観点からポリエチレンテレフタレート、ポリブチレンテレフタレート、ポリトリメチレンテレフタレート等のポリエステル繊維を用いることが好ましい。
【００２０】
また、不織布は異なる素材の極細繊維が混合されて構成されていてもよく、また不織布の内部に、強度を向上させるなどの目的で、織物や編物を挿入してもよい。なお、織物や編物を構成する繊維の平均単繊維繊度は特に限定はなく、０．００１ｄｔｅｘ以上１ｄｔｅｘ以下の極細繊維であってもよい。
【００２１】
不織布を構成する極細繊維の平均単繊維繊度としては、シートの柔軟性や立毛品位の観点から０．００１ｄｔｅｘ以上０．５ｄｔｅｘ以下であることが重要である。好ましくは０．３ｄｔｅｘ以下、より好ましくは０．２ｄｔｅｘ以下である。一方、染色後の発色性やサンドペーパーなどによる研削など起毛処理時の繊維の分散性、さばけ易さの観点からは、０．００５ｄｔｅｘ以上であることが好ましい。
【００２２】
なお、不織布を構成する極細繊維の平均単繊維繊度は、極細繊維の断面が円形または円形に近い楕円形の場合は、皮革様シート状物（もしくは不織布）表面の走査型電子顕微鏡（ＳＥＭ）写真を倍率２０００倍で撮影し、極細繊維をランダムに１００本選び、繊維径を測定して素材ポリマーの比重から繊度に換算し、さらにその１００本の平均値を計算することで算出される。
【００２３】
一方、不織布を構成する極細繊維が異形断面の場合は、同様にして、異形断面の外周円直径を繊維径として算出する。さらに、円形断面と異形断面が混合している場合、繊度が大きく異なるものが混合している場合等は、それぞれが同数程度となるように１００本を選び、算出する。
【００２４】
不織布を構成する極細繊維の繊度の均一性に関しては、繊維束内の繊度ＣＶが１０％以下であることが好ましい。ここで繊度ＣＶとは、繊維束を構成する繊維の繊度標準偏差を束内平均繊度で割った値を百分率（％）表示したものであり、値が小さいほど均一であることを示すものである。繊度ＣＶを１０％以下とすることで、本発明の皮革様シート状物表面の立毛の外観は優美となり、また染色も均質で良好なものとすることができる。極細繊維の断面が円形または円形に近い楕円形でない場合の繊度ＣＶは、平均単繊維繊度の算出と同様の方法による。
【００２５】
極細繊維の断面形状としては、丸断面でよいが、楕円、扁平、三角などの多角形、扇形、十字型などの異形断面のものを採用してもよい。
【００２６】
本発明において、極細繊維に含有されているシリカは、乾式シリカ、湿式シリカなどが挙げられるが、中でもコロイダルシリカが好ましい。コロイダルシリカとは、ケイ素酸化物を主成分とし、単粒子状で存在する微粒子が水または単価のアルコール類またはジオール類またはこれらの混合物を分散媒としてコロイドとして存在するものをいう。
【００２７】
シリカを極細繊維中に添加する方法としては、例えば極細繊維がポリエステル極細繊維の場合は、ポリエステルのエステル化あるいはエステル交換反応時、重縮合反応時、重縮合反応後、溶融成形前の何れかの段階において混合させればよい。
【００２８】
極細繊維に含有されているシリカ微粒子は、平均一次粒子径が０．０２〜０．１μmであることが必要である。平均一次粒子径が０．１μm より大きくなると、アルカリ減量処理後に形成される極細繊維表面のボイド径が大きくなりすぎて、繊維表面反射光を十分に抑制することができず、マイルドな光沢が得られない、また発色性も劣ってしまう。逆に、平均一次粒子径が０．０２μm 未満では、シリカ粒子が凝集を起こしやすく、これにより紡糸時の背圧上昇が引き起こされ、安定した工業生産を行うのに支障を来す。光沢感および発色性の点から０．０４〜０．０８μm であることが好ましい。
【００２９】
シリカ粒子の一次粒径の測定は、乾固した粒子を透過型電子顕微鏡で写真撮影し、任意の１００点について選び出し、球相当径を求め、平均粒子径とした。
【００３０】
また、本発明の目的である優れた光沢感および発色性を発現させるためには、シリカ粒子の添加量は、極細繊維の重量に対して０．３〜５重量％であることが必要である。シリカ粒子の添加量が５重量％を超えると、粒子凝集によりパック内圧が上昇し工業生産的な問題が発生し、さらにシリカ粒子が繊維表面に露出している場合、ガイド類の摩耗が引き起こされ、製糸性が低下するとともに得られた繊維の品位が悪化する。逆に、添加量が０．３重量％未満になると、糸道ガイド類の摩耗、生産性は改善されるものの、ドライタッチ、キシミ感に代表される風合いおよび製品の光沢感で劣ってしまう。製糸性、風合いおよび外観を考慮するとコロイダルシリカ粒子の添加量は０．７〜４重量％であることがさらに好ましい。
【００３１】
本発明における極細繊維は、その表面に繊維円周方向の平均幅が０．０５μm以上１．０μm以下の凹部を有する。凹部の平均幅が０．０５μm以上であると、表面のドライタッチ感に優れ、染色した際の光沢感と深色性および鮮明性の効果が十分となるため好ましい。凹部の平均幅が１．０μm以下であると、細やかなキシミ感が考えられ、かつ可視光線の表面反射率が高くならず、色がくすんだり、白っぽくなることがなく、上品な光沢感を十分に発現することができるので好ましい。
【００３２】
また、本発明の極細繊維を研磨布として使用する場合にも、不織布を形成する極細繊維がその表面に繊維軸方向に沿った凹部を有することが重要である。該凹部によって砥粒を適切に把持し、ディスク基板表面に鋭利な溝を形成できるからである。
【００３３】
研磨布として用いる場合は、凹部の幅はより好ましくは０．１〜０．５μｍである。幅が０．０５μｍ以上であると砥粒を把持する効果がより向上するため好ましい。また凹部の幅が１μｍ以下であれば砥粒に対して凹部が大きすぎることがなく、砥粒が溝部分に凝集して表面粗さの上昇や、スクラッチの増加が起こることがなく好ましい。幅が１μｍを超える凹部が存在した場合、砥粒が該溝部分に凝集するだけでなく、極細繊維の強度、ヤング率が大幅に低下し、結果として研磨性能が著しく悪化するため、該範囲を超える凹部は存在しないことが好ましい。一方、幅が０．０５μｍ未満である凹部については、砥粒の把持性の向上には寄与できないものの、表面粗さの上昇や、スクラッチの増加には直接は寄与しないため存在していてもよい。
【００３４】
凹部の平均幅の測定は、極細繊維表面の走査型電子顕微鏡（ＳＥＭ）写真を倍率７０００倍で撮影し、凹部をランダムに１００箇所選び、繊維長手方向に垂直に凹部幅を測定して、さらにその１００箇所の平均値を計算することで算出される。
【００３５】
ただし、本発明の要件を満足する範囲で、凹部幅が０．０５μｍ以下、１．０μｍ以上の凹部を含んでも良いが、ドライタッチ、キシミ感等の風合いの観点から、数にして全体の５％以下であることが好ましく、より好ましくは３％以下である。
【００３６】
また、本発明の目的である絹のようなキシミ感を得るためには、極細繊維のスティックスリップ曲線の応力変化Δｆが１０ｇ以上、８０ｇ以下であることが好ましい。ここで、いうスティックスリップ現象とは滑り面の運動が間欠的になる現象であり、繊維（布帛）のスティックスリップの一例は文献（例えば、繊維機械学会誌、ｖｏｌ．３９，Ｎｏ．１０（１９８６））に記載されている。本発明では後述するような方法で測定したものをいうが、スティックスリップはポリエステル繊維と金属鏡面または梨地面、または繊維−繊維間で認められるものである。本発明の極細繊維はスティックスリップ特性を有する必要がある。この値が適正な範囲となるようにならしめることにより絹のようなキシミ感を得ることが可能にある。
【００３７】
その値としては後述する図２のようなスティックスリップ曲線においてΔｆが１０ｇ以上であることが好ましい。これ以下であると十分なキシミ感を得ることができない。また、８０ｇを超えると、良好なキシミ感が得られなくなるばかりか、不快な感触を与えてしまう。絹のようなキシミを得るためのΔｆのより好ましい範囲は、１５ｇ以上７０ｇ以下であり、さらに好ましくは２０ｇ以上６０ｇ以下であり、繊維の表面状態が荒れている、つまりは凹凸の凹部幅が大きいほど、Δｆは大きくなり、表面が平坦であるほど、つまりは凹凸が小さいほど、Δｆは小さくなる。
【００３８】
また１インチあたりのスティックスリップの個数が２５個／インチ（２．５４ｃｍ）以上、５０個／インチ（２．５４ｃｍ）以下であることが好ましい。さらには３０個／インチ（２．５４ｃｍ）以上、４５個／インチ（２．５４ｃｍ）以下がより好ましく、３０個／インチ（２．５４ｃｍ）以上、４０個／インチ（２．５４ｃｍ）以下がいっそう好ましい。２５個／インチ（２．５４ｃｍ）以下であると、十分なキシミ感を得ることができない。また５０個／インチ（２．５４ｃｍ）を超えると良好なキシミ感が得られなくなるばかりか、不快な感触を与えてしまう。スティックスリップの個数については、繊維の表面状態が荒れている、つまりは凹凸が大きいほど、個数は少なくなり、表面が平坦であるほど、つまりは凹凸が小さいほど、多くなる。ただし、本発明の規定範囲以下まで凹凸が小さくなると、スティックスリップ自体が発生しなくなる。
【００３９】
一方、研磨布においても、スティックスリップ特性は表面粗さやスクラッチの増加に影響を及ぼしており、１インチあたりのスティックスリップの個数が少ないと、研磨時の砥粒を把持できなくなり、また１インチあたりのスティックスリップの個数が多いと、表面粗さは上昇し、スクラッチが増加してしまう。したがって、上記範囲とすることが好ましい。
【００４０】
このように、スティックスリップ特性は、繊維の表面状態と大きく関係しており、本発明では極細繊維表面に形成された凹凸の幅を制御することで、応力変化Δｆと個数を両立させ、均一なスティックスリップ特性を得ることができる。なお、本発明におけるスティックスリップ特性は、後述するインストロン試験機を用いた測定方法のように、インストロン試験機を用いた動摩擦係数の測定で得られるチャートから同様に評価できる。
【００４１】
本発明の皮革様シート状物を構成する不織布は、短繊維不織布、長繊維不織布のいずれでもよいが、風合いや品位を重視する場合には、短繊維不織布が好ましい。同様に風合いや品位を重視する場合は、短繊維の繊維長は絡合による耐摩耗性を考慮して、２５ｍｍ以上９０ｍｍ以下であることが好ましい。
【００４２】
本発明においては、このような不織布に含浸する弾性重合体は、従来から皮革様シートの製造に用いられているポリウレタン、合成ゴム、アクリル酸エステル系重合体または共重合体、可塑剤の使用によって弾性化した樹脂、例えばポリ塩化ビニル、ポリアミド等の弾性重合体およびそれらから選ばれた少なくとも１種類の弾性重合体を主体とした重合体が選択できるが、弾性回復性、スポンジ形成性等が良好なことよりポリウレタンがもっとも好ましく用いられる。不織布に弾性重合体の付与方法としては特に制約は無く、弾性重合体溶液中に浸漬しニップする方法や、不織布上に弾性重合体溶液を付与し高速回転するロールで摺り込む方法等が挙げられる。不織布に弾性重合体を付与した後に弾性重合体の凝固させるが、その凝固方法としては、弾性重合体の非溶剤を含む液に浸漬して湿式凝固する方法、ゲル化させた後加熱乾燥する方法などが挙げられる。ここで含浸する弾性重合体は、柔軟性、弾性回復性、スポンジ形成性等よりポリウレタンがもっとも好ましく用いられる。ポリウレタンとしては、例えば、平均分子量５００〜３０００のポリエステルジオール、ポリエーテルジオール、ポリカーボネートジオールあるいはポリエステルポリエーテルジオール等のポリマージオール等から選ばれた少なくとも１種類のポリマージオールと、４、４’ージフェニルメタンジイソシアネート、イソホロンジイソシアネート、ヘキサメチレンジイソシアネートなどの芳香族系、脂環族系、脂肪族系のジイソシアネートなどから選ばれた少なくとも１種類のジイソシアネートと、エチレングリコール、ブタンジオール、エチレンジアミン、４、４’−ジアミノジフェニルメタン等の２個以上の活性水素原子を有する少なくとも１種類の低分子化合物とを所定のモル比で反応させて得たポリウレタンおよびその変性物が挙げられる。
【００４３】
本発明のポリウレタンは、カーボンブラック等の顔料、染料、防カビ剤、酸化防止剤や紫外線吸収剤などの耐光剤、難燃剤、浸透剤や滑剤、シリカや酸化チタン等のアンチブロッキング剤、帯電防止剤等の界面活性剤、シリコーン等の消泡剤、セルロース等の充填剤、凝固調整剤等を含有していてもよい。
【００４４】
本発明の皮革様シート状物においては、極細繊維からなる不織布全重量に対するポリウレタンの含有量は２０重量％以上２００重量％以下であることが好ましい。２０重量％以上とすることで、シート強度を得て、かつ繊維の脱落を防ぐことができ、２００重量％以下とすることで、風合いが必要以上に硬くなるのを防ぎ、目的とする良好な立毛品位を得ることができる。より好ましくは３０重量％以上１８０重量％以下である。
【００４５】
本発明の皮革様シート状物は、例えば染料、顔料、柔軟剤、風合い調整剤、ピリング防止剤、抗菌剤、消臭剤、撥水剤、耐光剤、耐候剤等の機能性薬剤を含んでいてもよい。
【００４６】
次に、本発明の皮革様シート状物の製造方法について説明する。
【００４７】
本発明の皮革様シート状物の製造方法は、（１）〜（４）の工程を含むものである。
（１）シリカを添加した高分子物質と該高分子物質とアルカリ水溶液に対する相溶性の異なる少なくとも１種類以上の高分子物質の組み合わせからなる極細発生型繊維の不織布からシートを作成する工程。
（２）シートを溶解剤若しくは分解剤で処理して極細繊維を発現せしめる工程。
（３）シートをアルカリ水溶液で処理して、微細凹凸を発現せしめる工程。
（４）シートに弾性重合体を付与し、凝固する工程。
【００４８】
（１）〜（４）を実施することで、極細繊維表面に微細凹凸を有する、表面がドライタッチで、しなやかさとキシミ感をあわせもつ皮革様シート状物を得ることができる。
【００４９】
なお、順序については、（１）が最初であればよく、（１）（２）（３）（４）の順、（１）（４）（２）（３）の順、または（１）（２）（４）（３）の順のいずれでも可能であり、特に制限するものではない。
【００５０】
先ず（１）の工程について説明する。
【００５１】
不織布を構成する極細繊維を得る手段としては極細繊維発生型繊維を用いる。極細繊維発生型繊維をあらかじめ絡合した後に繊維の極細化を行うことによって、極細繊維が絡合してなる不織布を得ることができる。
【００５２】
シリカを添加した高分子物質と、該高分子物質とアルカリ水溶液に対する相溶性の異なる少なくとも１種類以上の高分子物質とを海成分・島成分とし、海成分をアルカリ水溶液を用いて溶解除去することによって島成分を極細繊維とする海島型複合繊維や、該２種の高分子物質を繊維断面を放射状または多層状に交互に配置し、各成分を剥離分割することによって極細繊維に割繊する剥離型複合繊維などを採用することができる。中でも、海島型複合繊維は、海成分を除去することによって島成分間、すなわち繊維束内部の極細繊維間に適度な空隙を付与することができるので、基材の柔軟性や風合いの観点からも好ましい。
【００５３】
シリカを極細繊維中に添加する方法としては、特に限定されるものではなく、公知の方法で添加すればよいが、例えば極細繊維がポリエステル極細繊維の場合は、ポリエステルのエステル化あるいはエステル交換反応時、重縮合反応時、重縮合反応後、溶融成形前の何れかの段階において混合させればよい。
【００５４】
海島型複合繊維には、海島型複合用口金を用い、海・島の２成分を相互配列して紡糸する高分子相互配列体方式と、海・島の２成分を混合して紡糸する混合紡糸方式などを用いることができるが、均一な繊度の極細繊維が得られる点で高分子配列体方式による海島型複合繊維がより好ましい。
【００５５】
極細繊維発生型繊維中で溶解または分解除去される成分としては、極細繊維成分と溶剤または分解剤に対する溶解性または分解性を異にし、極細繊維成分との相溶性の低いポリマーであり、かつ紡糸性の観点から、極細繊維成分がポリエステルであれば、例えば、ポリエチレン、ポリスチレン、ポリスチレン共重合体、ポリエチレンプロピレン共重合体、ポリエチレンテレフタレート共重合体やポリ乳酸などのポリマーから選ばれた少なくとも１種類のポリマーである。
【００５６】
得られた極細繊維発生型繊維に、好ましくは捲縮加工を施し、所定長にカットして不織布の原綿を得る。捲縮加工やカット加工は通常の方法を用いることができる。得られた原綿を、クロスラッパー等によりウエブとし、次いで極細繊維発生型繊維を絡合して不織布とする。
【００５７】
極細繊維発生型繊維を絡合させ不織布を得る方法としては、ニードルパンチ、ウォータージェットパンチ等の通常の方法を用いることができる。得られた前記不織布には、繊維の緻密感向上のために、温水やスチーム処理によって収縮処理を施してもよい。
【００５８】
また、前記不織布は、弾性重合体を付与する前に、不織布厚み方向に半裁（２枚に分割すること）、ないしは数枚に分割されて得られるものでもよい。
【００５９】
次に（２）の工程について説明する。本発明の皮革様シート状物は、極細繊維発生型繊維からなるシートを溶解剤若しくは分解剤で処理して極細繊維を発現せしめる。
【００６０】
極細繊維発生型繊維を、繊維構成ポリマーのうちの少なくとも１成分（好ましくは海成分構成ポリマー）を溶解剤若しくは分解剤で処理して、または機械的若しくは化学的処理により２成分の界面で剥離して極細繊維を発現せしめる。極細繊維発生型繊維の発現処理は弾性重合体の付与前後のどちらでもよい。弾性重合体付与前に変性処理を行う場合には、極細繊維と弾性重合体が接着しないようにポリビニルアルコールなどの溶解除去可能な仮充填剤を不織布に付与した後に弾性重合を付与し、その後に該仮充填剤を除去することが好ましい。
【００６１】
続いて（３）の工程について説明する。
【００６２】
本発明の皮革様シート状物の製造方法においては、極細繊維を発現せしめた後、シートをアルカリ水溶液で処理して、凹凸を発現せしめる。該凹凸の発現については、シートをアルカリ水溶液で処理し、極細繊維表面からシリカ粒子を脱落させることで繊維表面に凹凸を付与するものである。
【００６３】
アルカリ水溶液は、特に限定はないが、水酸化ナトリウム、水酸化カリウムなどの水溶液、アンモニア塩等を用いることができる。アルカリ水溶液の濃度は凹凸が発現できれば特に限定はないが、０．２５ｍｏｌ／Ｌ以上１０ｍｏｌ／Ｌ以下が好ましい。
【００６４】
極細繊維の減量率は凹部のサイズや繊維強度、布帛の風合いのバランスを鑑み、適宜調整することができるが、減量率は５重量％以上２５重量％以下が好ましく、さらには１０重量％以上２０重量％以下がより好ましい。減量率５重量％以上では、繊維両面の凹部を十分に発現させることができるので好ましく、減量率２５重量％以下では、コストの点および島成分の溶出や繊維強度の低下が起こりにくい点から好ましい。この範囲内では、極細繊維の繊維円周方向に凹部の平均幅が０．０５μm以上１．０μm以下の凹部を得ることができる。
【００６５】
なお、アルカリ水溶液処理での重量減少率は、次のようにして算出できる。極細繊維発生型繊維から構成されるシートをトリクロロエチレン中で海成分を完全に溶解除去し、極細繊維が絡合してなる不織布を得た後、該シートを水酸化ナトリウム水溶液中に浸漬して処理後の重量を測定し、浸漬処理前の重量と比較して重量減少率を算出した。
【００６６】
ここで、極細繊維発生型繊維が海島型複合繊維で、その海成分がアルカリ水溶液に対する溶解性の高い熱可塑性高分子成分である場合、例えば、ポリエチレンテレフタレート、ポリブチレンテレフタレート等のポリエステルに５−スルホイソフタル酸ナトリウム、ポリエチレングリコール、ドデシルベンゼンスルホン酸ナトリウム、ビスフェノールＡ化合物、イソフタル酸、アジピン酸、ドデカジオン酸、シクロヘキシルカルボン酸等を５〜１２ｍｏｌ％共重合した共重合ポリエステルや、ポリ乳酸の場合には、（２）極細繊維化と共に（３）極細繊維への凹凸付与を同時に行えるため、より好ましい。
（４）の工程について説明する。
【００６７】
本発明の皮革様シート状物は、シートに弾性重合体を付与し、凝固させる。本発明の皮革様シート状物においては、極細繊維からなる不織布全重量に対する弾性重合体の含有量は２０重量％以上２００重量％以下であることが好ましい。２０重量％以上とすることで、シート強度を得て、かつ繊維の脱落を防ぐことができ、２００重量％以下とすることで、風合いが必要以上に硬くなるのを防ぎ、目的とする良好な立毛品位を得ることができる。より好ましくは３０重量％以上１８０重量％以下である。
【００６８】
本発明の皮革様シート状物は、少なくとも片面に極細繊維の立毛を有している立毛調の皮革様シート状物としてもよい。皮革様シート状物表面に立毛を形成するための起毛処理は、サンドペーパーやロールサンダーなどを用いて、研削する方法などにより施すことができる。起毛処理の前にシリコーンエマルジョンなどの滑剤を付与してもよい。
【００６９】
また、起毛処理の前に帯電防止剤を付与することは、研削によって皮革様シート状物から発生した研削粉がサンドペーパー上に堆積しにくくなる傾向にあり好ましい。
【００７０】
また、皮革様シート状物は、起毛処理を行う前に、シート厚み方向に半裁、ないしは数枚に分割されて得られるものでもよい。
【００７１】
本発明の皮革様シート状物は、染色されたものでもよい。染色は、分散染料、カチオン染料やその他反応性染料を用い、必要に応じ分散剤、ｐＨ調整剤および金属イオン封鎖剤等を用い、高温高圧染色機により行う。染色温度は１００〜１５０℃が好ましく、１１０〜１４０℃がより好ましい。１００℃未満の場合、ポリエステル中に分散染料が充分に拡散し得えない。１５０℃を越える場合、該基材中の主に弾性重合体の加水分解により基材の強度低下、毛羽脱落等が懸念される。なお、染色後に還元洗浄を行ってもよい。
【００７２】
また、染色の均一性や再現性をアップする目的で染色時に染色助剤を使用することは好ましい。さらにシリコーン等の柔軟剤、帯電防止剤、撥水剤、難燃剤、耐光剤等の仕上げ剤処理を施してもよく、仕上げ処理は染色後でも、染色と同浴でもよい。
【００７３】
本発明の皮革様シート状物は、各種材料の表皮材として使用でき、家具、椅子、壁材や、自動車、電車、航空機などの車輛室内における座席、天井、内装などの内装材、シャツ、ジャケット、カジュアルシューズ、スポーツシューズ、紳士靴、婦人靴等の靴のアッパー、トリム等、鞄、ベルト、財布等、及びそれらの一部に使用する衣料用資材、ワイピングクロス、研磨布等の工業用資材として好適に用いることができる。
【００７４】
本発明の皮革様シート状物を研磨布として用いる場合、テクスチャー加工を行う方法としては、かかる研磨布を、加工効率と安定性の観点から、３０〜５０ｍｍ幅のテープ状にカットして、テクスチャー加工用テープとして用いる。
【００７５】
該研磨テープと遊離砥粒を含むスラリーとを用いて、アルミニウム合金磁気記録ディスクやガラス磁気記録ディスクのテクスチャー加工を行うのが好適な方法である。研磨条件としては、スラリーはダイヤモンド微粒子などの高硬度砥粒を水系分散媒に分散したものが好ましく用いられる。
【００７６】
砥粒の保持性と分散性の観点から、本発明の研磨布を構成する極細繊維の繊維径に適合した砥粒径としては０．２μｍ以下が好ましいものである。
【００７７】
本発明で得られた研磨布は、表面上の立毛繊維が極めて均一に分散し、且つ極細繊維表面に繊維軸方向に沿ったある程度連続した微細な凹部を有している為、繊維が砥粒を適切に把持することが可能となり、アルミニウム合金基板及びガラス基板のテクスチャー加工において、スクラッチ欠点が少なく、基板表面上に表面粗さ０．３ｎｍ以下という高精度なテクスチャー加工を施すことができる。さらにラインデンシティの高いテクスチャー痕を形成することができ、電磁変換特性に優れ、記録ディスクの高記録密度化に対応可能な加工面として仕上げることができるものである。
【実施例】
【００７８】
以下、実施例を用いて本発明をさらに具体的に説明するが、本発明は以下の実施例のみに限定されるものではない。
［評価方法］
（１）平均単繊維繊度
不織布、または皮革様シート状物表面の走査型電子顕微鏡（ＳＥＭ）写真を倍率２０００倍で撮影し、円形または円形に近い楕円形の繊維をランダムに１００本選び、繊維径を測定して繊維の素材ポリマーの比重から繊度に換算し、さらに１００本の平均値を計算することで算出した。
【００７９】
（２）繊度ＣＶ
不織布、または皮革様シート状物の内部の断面を走査型電子顕微鏡（ＳＥＭ）にて倍率２０００倍で観察し、その写真から、束状繊維の１つの束内を構成する極細繊維の繊維径を測定し、繊維径から各単繊維の繊度に換算して、繊維束を構成する繊維の繊度標準偏差を束内平均繊度で割った値を百分率（％）で表した。５つの束状繊維について、同様の測定を行い、平均値を繊度ＣＶとした。
【００８０】
（３）シリカ含有量
不織布、または皮革様シート状物から、極細繊維のみを分解し、６０℃に加熱した０．０５ｍｏｌ／Ｌの水酸化ナトリウム水溶液で１分間洗浄した後、熱分解させ、その残渣からＩＣＰ（プラズマ）発光分析装置を用いて、シリカ含有量を測定した。
【００８１】
（４）微細凹部の測定
走査型電子顕微鏡（ＳＥＭ）により、５本の極細単糸表面写真を撮影し（×７０００倍）、それぞれからランダムに３０カ所選定し、繊維円周方向の凹部の幅を測定、この平均値で評価した。
【００８２】
（５）スティックスリップ特性
本発明ではインストロン試験器にてスティックスリップ特性を評価している。
【００８３】
サンプルサイズＡ：１５×５ｃｍ、Ｂ：４．５×１３ｃｍとして、皮革様シート状物を各１枚採取する。なお、サンプルはその布帛組織、例えば織組織、編組織、シート組織、また表面加工、染色有無等に限定されるものではない。
【００８４】
次に、図１のように起毛面を上にサンプルＡを台に固定する。サンプルＢの起毛面と反対に荷重（１８５ｇの鉄板、９×４ｃｍのサイズ）を固定する。サンプルＡの上にサンプルＢを乗せて、５ｍｍ／分で荷重とサンプルＢを引っ張る。この際、スティックスリップ特性を有する場合、図２のような均一な応力変化曲線が得られ、その波形から平均の応力変化量（ｇ）を求めることができる。また、１インチ（２．５４ｃｍ）あたりのスティックスリップ個数も同波形から求めることができる。
【００８５】
（６）外観品位
皮革様シート状物の表面品位は目視と官能評価にて下記のように評価した。本発明の良好なレベルは「○」とした。
○：ギラギラしない上品な光沢感があり。
△：マイルドな光沢感があり。
×：光沢感はほとんどなく、ややくすんで白っぽい。
【００８６】
（７）発色性
皮革様シート状物の発色性は目視評価にて下記のように評価した。
○：発色性良好。
△：発色性普通。
×：発色性劣。
【００８７】
（８）風合い
健康な成人男性と成人女性各１０名ずつ、計２０名を評価者として、下記の評価を触感で判別を行い、最も多かった評価を風合いとした。本発明の良好なレベルは「○」とした。
○：非常に柔軟であり、かつ適度な反発感がある。
△：柔軟であるが、反発感がない。または、反発感はあるが、硬い。
×：硬い。
【００８８】
（９）基板表面粗さ
ＪＩＳ Ｂ０６０１（２００１年度版）に準拠して、Ｓｃｈｍｉｔｔ Ｍｅａｓｕｒｅｍｅｎｔ Ｓｙｓｔｅｍｓ， Ｉｎｃ製ＴＭＳ−２０００表面粗さ測定器を用いて、テクスチャー加工後のディスク基板サンプル表面の任意の１０カ所について平均粗さを測定し、１０カ所の測定値を平均することにより基板表面粗さを算出した。数値が低いほど高性能であることを示す。
【００８９】
（１０）スクラッチ点数
テクスチャー加工後の基板５枚の両面すなわち計１０表面を測定対象として、Ｃａｎｄｅｌａ５１００光学表面分析計を用いて、深さ３ｎｍ以上の溝をスクラッチとし、スクラッチ点数を測定し、１０表面の測定値の平均値で評価した。数値が低いほど高性能であることを示す。
【００９０】
（１１）ラインデンシティ
原子間力顕微鏡ＡＦＭを用いて、テクスチャー加工後の基板サンプル表面の任意の１０カ所について、半径方向長さ１μｍあたりに形成されているテクスチャー痕の本数を測定し、その平均値をラインデンシティとした。数値が大きいほど高性能であることを示す。
【００９１】
［化学物質の表記］
各実施例・比較例で用いた化学物質の略号の意味は以下の通りである。
ＰＨＣ：ポリヘキサメチレンカーボネートポリオール
ＭＤＩ：ジフェニルメタンジイソシアネート
ＰＥＴ：ポリエチレンテレフタレート
［ポリウレタン種］
実施例、比較例で用いたポリウレタン水分散液の組成は下記の通りである。また、各溶液の固形分濃度は３０重量％とした。
（１）溶剤系ポリウレタンＩ（ＰＵ−Ｉ）
ポリイソシアネート：ＭＤＩ
ポリオール        ：ＰＨＣ
内部乳化剤        ：なし 
鎖伸長剤          ：水（イソシアネートと水の反応により得られるジアミン）
内部架橋剤        ：なし
含有有機溶剤      ：１００重量％（溶媒Ｎ，Ｎ−ジメチルホルムアミド）
［実施例１］
ジメチルテレフタル酸１００重量部と、平均一次粒子径０．０６μｍのコロイダルシリカを濃度で１０重量％含有し十分に攪拌したエチレングリコールスラリー７５重量部、反応触媒として酢酸マグネシウム０．０５重量部および酸化アンチモン０．０４部をエステル交換缶に仕込み、チッソ雰囲気下で１５０℃から２５０℃に徐々に加熱し、生成するメタノールを抽出しつつエステル交換反応を行った後、リン酸トリメチルを０．０５重量部添加し、ついで徐々に減圧しつつ２８０℃まで昇温して２時間重合し、コロイダルシリカ含有ポリエステルチップを得た。シリカ含有量は生成ポリエステルに対して１．０重量％であった。
【００９２】
海成分として共重合ポリスチレンを４５部、島成分として上記コロイダルシリカ含有ポリエステルを５５部からなる割合で、１フィラメント中に島成分が３６島含まれる形態であり、平均繊度が２．８ｄｔｅｘの海島型繊維のステープル（繊維長５１ｍｍ）を用いて、カード、クロスラッパーを通してウェブを形成し、ニードルパンチ処理により、不織布とした。
【００９３】
この不織布を熱水収縮させた後、ポリビニルアルコール水溶液を含浸し、乾燥温度１２５℃で１０分間熱風乾燥することで、不織布の島成分重量に対するポリビニルアルコール重量が４５重量％となるようにポリビニルアルコールを付与したシートを得た。このシートをトリクロロエチレン中で海成分を溶解除去し、極細繊維が絡合してなる脱海シートを得た。
【００９４】
次にこのシートを９０℃に加熱した濃度２０ｇ／Ｌの水酸化ナトリウム水溶液に浸漬して２０分処理を行い極細繊維を減量処理して微細凹凸を付与した脱海シートを得た。
脱海シート断面の走査型電子顕微鏡（ＳＥＭ）観察により、平均単繊維繊度は０．０４ｄｔｅｘ、繊度ＣＶは７．４％、平均凹部幅は０．２５μｍであることを確認した。
【００９５】
この極細繊維からなる脱海シートを固形分濃度１２％に調整した有機溶剤系ポリウレタン液（ＰＵ−Ｉ）を含浸し、ＤＭＦ濃度３０％の水溶液中でポリウレタンを凝固せしめた。その後、ポリビニルアルコールおよびＤＭＦを熱水で除去し、１２０℃１０分間熱風乾燥することで、不織布の島成分重量に対するポリウレタン重量が３０重量％となるようにポリウレタンを付与したシートを得た。
【００９６】
そして、脱海シートを厚さ方向に半裁し、半裁面と反対となる面を２４０メッシュのエンドレスサンドペーパーを用いた研削によって起毛処理した後、サーキュラー染色機にて分散染料により染色を行い、本発明の皮革様シート状物を得た。得られた皮革様シート状物の外観品位、発色性、風合いは良好であった。
【００９７】
［実施例２〜６]
コロイダルシリカ粒子の含有率、粒子径をそれぞれ変更した以外は、実施例１と同様の処理を行い、本発明の皮革様シート状物を得た。得られた皮革様シート状物はいずれも外観品位、発色性、風合いは良好であった。
【００９８】
［実施例７]
島成分としてコロイダルシリカ含有ポリブチレンテレフタレートに変更した以外は、実施例１と同様の処理を行い、本発明の皮革様シート状物を得た。得られた皮革様シート状物はいずれも外観品位、発色性、風合いは良好であった。
【００９９】
［実施例８]
海成分を５−スルホイソフタル酸ナトリウムを８ｍｏｌ％共重合したポリエチレンテレフタレートとして、島成分として上記コロイダルシリカ含有ポリエステルを５５部からなる割合で、１フィラメント中に島成分が３６島含まれる形態であり、平均繊度が２．８ｄｔｅｘの海島型繊維のステープル（繊維長５１ｍｍ）を用いて、カード、クロスラッパーを通してウェブを形成し、ニードルパンチ処理により、不織布とした。
【０１００】
この不織布に、実施例１と同様の処理を行い、脱海シートを得た。脱海シート表面の走査型電子顕微鏡（ＳＥＭ）観察により、平均単繊維繊度は０．０４ｄｔｅｘ、繊度ＣＶは７．４％、平均凹部幅は０．２５μｍであることを確認した。さらに該脱海シートに、実施例１と同様に有機溶剤系ポリウレタン液を含浸、凝固し、ポリウレタンを付与したシートを得た。
【０１０１】
そして、脱海シートを厚さ方向に半裁し、半裁面と反対となる面を２４０メッシュのエンドレスサンドペーパーを用いた研削によって起毛処理した後、サーキュラー染色機にて分散染料により染色を行い、本発明の皮革様シート状物を得た。
【０１０２】
得られた皮革様シート状物の外観品位、発色性、風合いは良好であった。
【０１０３】
［実施例９］
ポリ乳酸を海成分として２０部、島成分として上記コロイダルシリカ含有ポリエステルを８０部からなる割合で、１フィラメント中に島成分が１６島含まれる形態であり、平均繊度が３．８ｄｔｅｘの海島型繊維のステープル（繊維長５１ｍｍ）を用いて、カード、クロスラッパーを通してウェブを形成し、ニードルパンチ処理により、不織布とした。
【０１０４】
次にこの不織布を９０℃に加熱した濃度４０ｇ／Ｌの水酸化ナトリウム水溶液に浸漬して３０分処理を行い、海島型繊維の海成分を除去した、かつ極細繊維に凹凸を発現せしめた脱海シートを得た。
【０１０５】
脱海シート表面の走査型電子顕微鏡（ＳＥＭ）観察により、平均単繊維繊度は０．１８ｄｔｅｘ、繊度ＣＶは７．５％、平均凹部幅は０．２７μｍであることを確認した。さらに該脱海シートに、実施例１と同様に有機溶剤系ポリウレタン液を含浸、凝固し、ポリウレタンを付与したシートを得た。  そして、脱海シートを厚さ方向に半裁し、半裁面と反対となる面を２４０メッシュのエンドレスサンドペーパーを用いた研削によって起毛処理した後、サーキュラー染色機にて分散染料により染色を行い、本発明のシート状物を得た。
【０１０６】
得られたシート状物の外観品位、風合い、発色性は良好であった。
【０１０７】
［実施例１０］
５−スルホイソフタル酸ナトリウムを８ｍｏｌ％共重合したポリエチレンテレフタレートを海成分として２０部、島成分として上記コロイダルシリカ含有ポリエステルを８０部からなる割合で、１フィラメント中に島成分が１６島含まれる形態であり、平均繊度が３．８ｄｔｅｘの海島型繊維のステープル（繊維長５１ｍｍ）を用いて、カード、クロスラッパーを通してウェブを形成し、ニードルパンチ処理により、不織布とした。
【０１０８】
得られた不織布に実施例１と同様の処理を行い、脱海シートを得た。脱海シート表面の走査型電子顕微鏡（ＳＥＭ）観察により、平均単繊維繊度は０．１９ｄｔｅｘ、繊度ＣＶは７．８％、平均凹部幅は０．２９μｍであることを確認した。さらに該脱海シートに、実施例１と同様に有機溶剤系ポリウレタン液を含浸、凝固し、ポリウレタンを付与したシートを得た。
【０１０９】
そして、脱海シートを厚さ方向に半裁し、半裁面と反対となる面を２４０メッシュのエンドレスサンドペーパーを用いた研削によって起毛処理した後、サーキュラー染色機にて分散染料により染色を行い、本発明の皮革様シート状物を得た。
【０１１０】
得られた皮革様シート状物の外観品位、風合い、発色性は良好であった。
【０１１１】
［比較例１〜３］
シリカ粒子の含有量、粒子径をそれぞれ変更した以外は、実施例１と同様の処理を行い、本発明の皮革様シート状物を得た。得られた皮革様シート状物はいずれも外観品位、発色性、風合いに劣るものであった。
【０１１２】
なお、比較例１は微細凹凸が明確に観察されず、スティックスリップの応力変化曲線は不均一で評価不能であった。
【０１１３】
［比較例４］
脱海シートにアルカリ処理を行わず、微細凹凸を発現させなかったこと以外は実施例１と同様の処理を行い、本発明の皮革様シート状物を得た。得られた皮革様シート状物は外観品位、発色性、風合いともに劣るものであった。
【０１１４】
比較例４も微細凹凸が明確に観察されず、スティックスリップの応力変化曲線は不均一で評価不能であった。
【０１１５】
［比較例５］
添加粒子を酸化チタンに変更した以外は、実施例１と同様の処理を行い、本発明の皮革様シート状物を得た。得られたスティックスリップの応力変化曲線は不均一で評価不能あった。さらに皮革様シート状物は外観品位、発色性、風合いに劣るものであった。
【０１１６】
［比較例６］
添加粒子を酸化チタンに変更した以外は、実施例１と同様の処理を行い、本発明の皮革様シート状物を得た。得られた皮革様シート状物は外観品位、発色性、風合いに劣るものであった。
【０１１７】
【表１】
2008202206.tif 000002
【０１１８】
［実施例１１］
染色しない以外は実施例１と同様の処理をし、皮革様シート状物を得て研磨布とした。該研磨布を４０ｍｍ幅のテープとし、テクスチャー加工を行った。
【０１１９】
アルミニウム基板にＮｉ−Ｐメッキ処理した後、ポリッシング加工したディスクを用い、研磨布表面に平均粒径０．１μｍのダイヤモンド結晶からなる遊離砥粒スラリーを滴下し、テープ走行速度を５ｃｍ／分の条件で１０秒間研磨を実施した。 テクスチャー加工後のディスクから任意に５枚を抽出し表面粗さを測定したところ、それぞれ０．１６ｎｍ、０．１５ｎｍ、０．１６ｎｍ、０．１５ｎｍ、０．１６ｎｍであり、０．３ｎｍ以下を安定して達成していることを確認できた。スクラッチ点数は１６０点、ラインデンシティは１５本／μｍ幅であった。
【０１２０】
［実施例１２］
染色しない以外は実施例７と同様の処理をし、皮革様シート状物を得て研磨布とした。該研磨布を４０ｍｍ幅のテープとし、テクスチャー加工を行った。
【０１２１】
加工後のディスク表面粗さは０．１９ｎｍ、０．１８ｎｍ、０．１８ｎｍ、０．１７ｎｍ、０．１７ｎｍであり、０．３ｎｍ以下を安定して達成していることを確認できた。スクラッチ点数は１５０点、ラインデンシティは１２本／μｍ幅であった。
【０１２２】
［実施例１３］
染色しない以外は実施例８と同様の処理をし、皮革様シート状物を得て研磨布とした。該研磨布を４０ｍｍ幅のテープとし、テクスチャー加工を行った。
【０１２３】
加工後のディスク表面粗さは０．１６ｎｍ、０．１６ｎｍ、０．１７ｎｍ、０．１７ｎｍ、０．１８ｎｍであり、０．３ｎｍ以下を安定して達成していることを確認できた。スクラッチ点数は１３０点、ラインデンシティは１４本／μｍ幅であった。
【０１２４】
［実施例１４］
染色しない以外は実施例１０と同様の処理をし、皮革様シート状物を得て研磨布とした。該研磨布を４０ｍｍ幅のテープとし、テクスチャー加工を行った。
【０１２５】
加工後のディスク表面粗さは０．１９ｎｍ、０．１７ｎｍ、０．１７ｎｍ、０．１８ｎｍ、０．１９ｎｍであり、０．３ｎｍ以下を安定して達成していることを確認できた。スクラッチ点数は１５０点、ラインデンシティは１２本／μｍ幅であった。
【０１２６】
［比較例７］
染色しない以外は比較例１と同様の処理をし、皮革様シート状物を得て研磨布とした。該研磨布を４０ｍｍ幅のテープとし、テクスチャー加工を行った。
【０１２７】
加工後のディスク表面粗さは０．１７ｎｍ、０．１６ｎｍ、０．１８ｎｍ、０．１６ｎｍ、０．１７ｎｍであり、０．３ｎｍ以下を安定して達成していることを確認できた。スクラッチ点数は１４０点、ラインデンシティは７本／μｍ幅であった。
【０１２８】
［比較例８］
染色しない以外は比較例２と同様の処理をし、皮革様シート状物を得て研磨布とした。該研磨布を４０ｍｍ幅のテープとし、テクスチャー加工を行った。
【０１２９】
加工後のディスク表面粗さは０．１９ｎｍ、０．２０ｎｍ、０．１８ｎｍ、０．１９ｎｍ、０．２０ｎｍであり、０．３ｎｍ以下を安定して達成していることを確認できた。スクラッチ点数は１７０点、ラインデンシティは８本／μｍ幅であった。
【０１３０】
［比較例９］
染色しない以外は比較例３と同様の処理をし、皮革様シート状物を得て研磨布とした。該研磨布を４０ｍｍ幅のテープとし、テクスチャー加工を行った。
【０１３１】
加工後のディスク表面粗さは０．２０ｎｍ、０．２２ｎｍ、０．１２ｎｍ、０．１９ｎｍ、０．２１ｎｍであり、０．３ｎｍ以下を安定して達成していることを確認できた。スクラッチ点数は１６０点、ラインデンシティは７本／μｍ幅であった。
【０１３２】
【表２】
2008202206.tif 000003
【図面の簡単な説明】
【０１３３】
【図１】本発明のスティックスリップ特性の測定法の概略図である。
【図２】本発明のスティックスリップの応力変化曲線の一例。
【符号の説明】
【０１３４】
１：サンプルＡ
２：サンプルＢ
３：荷重
４：ロードセル
【図１】
2008202206.tif 000004
【図２】
2008202206.tif 000005